(57)【要約】      （修正有）【課題】電子レンジに使える食器で、食べ物が収容される食器本体の内面側を専ら発熱させるようにして、電子レンジによる効果的な食べ物の加熱調理を可能にし、また、食器本体の外側表面をできるだけ温度が上がらないよう保ち、使い勝手を良好にする電子レンジ併用食器を提供する。【解決手段】材料にペタライトを含有して、食べ物Fを収容する窪みＨＷがある器に成形された上面開口の陶磁器製食器本体１と、原料に鉄化合物を含有して、該食器本体の窪み表面１ｂ側に膜状に形成される鉄分含有被膜層６と、を具備し、且つ焼成により該食器本体１に該鉄分含有被膜層６が一体化されて、電子レンジＭＲのマイクロ波で該鉄分含有被膜層６が発熱するようにした。【選択図】図２
0003164085.tif 000002
【実用新案登録請求の範囲】
【請求項１】
材料にペタライトを含有して、食べ物(F)を収容する窪み(HW）がある器に成形された上面開口の陶磁器製食器本体(1)と、原料に鉄化合物を含有して、該食器本体の窪み表面(1b)側に膜状に形成される鉄分含有被膜層(6)と、を具備し、且つ焼成により該食器本体(1)に該鉄分含有被膜層(6)が一体化されて、電子レンジ(MR)のマイクロ波で該鉄分含有被膜層(6)が発熱するようにしたことを特徴とする電子レンジ併用食器。
【請求項２】
前記鉄分含有被膜層(6)が、前記鉄化合物の粉末に、これよりも少ない重量の接着剤材料を加えて泥漿にした原料を、前記食器本体の窪み表面(1b)側に塗布して膜状に形成される請求項１記載の電子レンジ併用食器。
【請求項３】
前記食器本体(1)と前記鉄分含有被膜層(6)との間に介在させて、該食器本体の窪み表面(1b)側に釉薬で膜状に設けられる連結層(5)を、さらに具備し、焼成により、該連結層(5)を介して該食器本体(1)に、該鉄分含有被膜層(6)が、その被膜層厚みを０.１mm〜３mmの範囲にして一体化されてなる請求項２記載の電子レンジ併用食器。
【請求項４】
前記原料の主成分がフェライトであり、前記接着剤材料がＣＭＣ糊の糊剤とペタライトとを含有する請求項２又は３に記載の電子レンジ併用食器。
【請求項５】
前記原料に係る鉄化合物の粉末に砂鉄が用いられてなる請求項２乃至４のいずれか１項に記載の電子レンジ併用食器。
【請求項６】
前記砂鉄が３０〜８０重量部で、これに酸化第一鉄粉末と酸化第二鉄粉末と前記接着剤材料とを加えて１００重量部とし、さらに水を添加して泥漿にした前記原料を、前記食器本体の窪み表面(1b)側に塗布して、鉄分含有被膜層(6)が膜状に形成される請求項５記載の電子レンジ併用食器。
【請求項７】
前記鉄分含有被膜層(6)の表面に、釉薬で膜状に設けられるコーティング層(7)をさらに具備し、焼成により、該鉄分含有被膜層(6)に該コーティング層(7)が被覆一体化してなる請求項２乃至６のいずれか１項に記載の電子レンジ併用食器。
【請求項８】
前記連結層(5)用釉薬及び前記コーティング層(7)用釉薬がペタライト含有の耐熱釉薬である請求項７記載の電子レンジ併用食器。
【考案の詳細な説明】
【技術分野】
【０００１】
本考案は、電子レンジで加熱調理が可能な電子レンジ併用食器に関する。
【背景技術】
【０００２】
電子レンジの普及に伴って電子レンジで加熱調理できる食器が登場している。ただ、陶磁器はそのまま電子レンジにかければ割れ易い問題があった。また電子レンジをかけて陶磁器自体が発熱し、加熱することもなかった。こうしたなか、陶磁器からなる食器で、電子レンジにかけることができ、且つ食器に発熱作用のある発明が提案されている（例えば特許文献１）。
【先行技術文献】
【特許文献】
【０００３】
【特許文献１】特開平５−２９３０２８号公報
【考案の開示】
【考案が解決しようとする課題】
【０００４】
しかし、特許文献１は、段落０００７の作用欄のごとく、「フェライトを主成分とした食器が電子レンジから放射される極超短波を吸収し、この吸収作用によりフェライト、食器が加熱」するが、請求項１のごとく「フェライトを主成分として成形したことを特徴とする電子レンジ用の食器」であるため、食器全体が熱くなって、電子レンジからの食器の取出しが難かった。食器に入れた食べ物を加熱調理するのが目的であるのにもかかわらず、食器全体が熱くなり、やけどの虞があり、使い勝手が悪い問題があった。さらに、食べ物の加熱に必要な窪み表面側を加熱すれば足りるところを、不必要な食器の外側部分まで加熱するエネルギロスの問題もあった。
【０００５】
本考案は上記問題点を解決するもので、電子レンジに使える食器で、食べ物が収容される食器本体の内面側を専ら発熱させるようにして、電子レンジによる効果的な食べ物の加熱調理を可能にし、また、食器本体の外側表面をできるだけ温度が上がらないよう保ち、使い勝手を良好にする電子レンジ併用食器を提供することを目的とする。
【課題を解決するための手段】
【０００６】
上記目的を達成すべく、請求項１に記載の考案の要旨は、材料にペタライトを含有して、食べ物(F)を収容する窪み(HW）がある器に成形された上面開口の陶磁器製食器本体(1)と、原料に鉄化合物を含有して、該食器本体の窪み表面(1b)側に膜状に形成される鉄分含有被膜層(6)と、を具備し、且つ焼成により該食器本体(1)に該鉄分含有被膜層(6)が一体化されて、電子レンジ(MR)のマイクロ波で該鉄分含有被膜層(6)が発熱するようにしたことを特徴とする電子レンジ併用食器にある。
請求項２の電子レンジ併用食器は、請求項１で、鉄分含有被膜層(6)が、前記鉄化合物の粉末に、これよりも少ない重量の接着剤材料を加えて泥漿にした原料を、前記食器本体の窪み表面(1b)側に塗布して膜状に形成されることを特徴とする。請求項３の電子レンジ併用食器は、請求項２で、食器本体(1)と前記鉄分含有被膜層(6)との間に介在させて、該食器本体の窪み表面(1b)側に釉薬で膜状に設けられる連結層(5)を、さらに具備し、焼成により、該連結層(5)を介して該食器本体(1)に、該鉄分含有被膜層(6)が、その被膜層厚みを０.１mm〜３mmの範囲にして一体化されてなることを特徴とする。
【０００７】
請求項４の電子レンジ併用食器は、請求項２又は３で、原料の主成分がフェライトであり、前記接着剤材料がＣＭＣ糊の糊剤とペタライトとを含有することを特徴とする。請求項５の電子レンジ併用食器は、請求項２〜４で、原料に係る鉄化合物の粉末に砂鉄が用いられてなることを特徴とする。請求項６の電子レンジ併用食器は、請求項５で、砂鉄が３０〜８０重量部で、これに酸化第一鉄粉末と酸化第二鉄粉末と前記接着剤材料とを加えて１００重量部とし、さらに水を添加して泥漿にした前記原料を、前記食器本体の窪み表面(1b)側に塗布して、鉄分含有被膜層(6)が膜状に形成されることを特徴とする。請求項７の電子レンジ併用食器は、請求項２〜６で、鉄分含有被膜層(6)の表面に、釉薬で膜状に設けられるコーティング層(7)をさらに具備し、焼成により、該鉄分含有被膜層(6)に該コーティング層(7)が被覆一体化してなることを特徴とする。請求項８の電子レンジ併用食器は、請求項７で、連結層(5)用釉薬及びコーティング層(7)用釉薬がペタライト含有の耐熱釉薬であることを特徴とする。
【考案の効果】
【０００８】
本考案の電子レンジ併用食器は、電子レンジにかけると、食べ物が収容される食器本体の窪み表面側に設けられた鉄分含有被膜層が発熱して効率的な加熱調理を可能にし、一方、食器本体に係る窪み表面以外の外側表面には鉄分含有被膜層等が存在しないことから、内面側に比べると温度がさほど上がらず、電子レンジからの食器の取出しが楽になり、火傷の危険も少なくなるなど優れた効果を発揮する。
【図面の簡単な説明】
【０００９】
【図１】実施形態１における電子レンジ併用食器の全体斜視図である。
【図２】図１のII-II線矢視図である。
【図３】図２の右側コーナ部の拡大図である。
【図４】図３に代わる他態様の拡大図である。
【図５】実施形態２で、電子レンジ併用食器の縦断面図である。
【図６】図５の右側コーナ部の拡大図である。
【図７】図６に代わる他態様の拡大図である。
【図８】対比試験に用いた別態様の電子レンジ併用食器の概略縦断面図である。
【図９】対比試験に用いた従来の食器の概略縦断面図である。
【考案を実施するための形態】
【００１０】
以下、本考案に係る電子レンジ併用食器について詳述する。
（１）実施形態１
図１〜図４は本考案の電子レンジ併用食器の一形態で、図１はその全体斜視図、図２は図１のII-II線矢視図、図３は図２の右側コーナ部の拡大図、図４は図３に代わる他態様の拡大図である。尚、図面を判り易くするため、図２〜図４は鉄分含有被膜層６とコーティング層７とを強調して、それらの厚みを大きく描く。また、図２は底壁部２１と側壁部２２がつながるコーナ部ＣＲに屈曲点を設けて簡略図示するが、実際はなだらかな曲線になっている。
【００１１】
電子レンジ併用食器Ａは、食器本体１と鉄分含有被膜層６とコーティング層７とを具備する。
食器本体１は、食べ物Ｆを収容する窪みＨＷがある器に成形された上面開口の容器主部で、材料にペタライトを含有して成形された陶磁器製の器である。食器本体１が陶磁器素地を形成する。食器本体１は、リチウム鉱物のペタライトを用いたリチア系（Ｌｉ２Ｏ−Ａｌ２Ｏ３−Ｓｉ２系）耐熱陶器になっている。ペタライトとはリチウムを含む鉱物の一種で、和名は葉長石という。理論組成は、Ｈ２Ｏ・Ａｌ２Ｏ３・８ＳｉＯ２である。本実施形態は、材料にペタライトを含有して、図１,図２のような陶器製食器本体１の形状に成形される。例えば粘土約４５％にペタライト約４０％、さらにカオリンまたは蝋石約１５％程度の原料配合割合で、所望の食器本体１の形状に成形される。ペタライトを含有するこれらの配合割合で湿式混合し、練り土状にした材料を、石膏型などを用いて食器本体１に成形する。優れた耐熱衝撃性を有するペタライト含有の食器本体１は、電子レンジに使用しても割れなくなり、電子レンジ併用食器Ａとなるだけでなく、直火使用が可能な容器ができる。
ここでの食器本体１は、図１のごとく、皿状主要部２と高台３と把手４を備える。食器本体１が、底壁部２１の周縁から側壁部２２が上方に延在して窪みＨＷを設けた皿状の主要部２と、該主要部に係る底壁部２１の外側裏面に設けられる高台３と、該主要部の上縁から水平外方へ延設される鍔状把手４と、を具備する。該把手には通孔４２が形成され、さらに前記高台３には図示のごとくの切り込み部３２が形成されている。電子レンジＭＲによる加熱調理で、把手４や高台３も、被加熱物たる食べ物Ｆからの熱伝導や把手４,高台３に微量に含有する磁性体によって多少温度上昇する場合がある。通孔４２や切り込み部３２の空所Ｓが、電子レンジによる加熱調理時での放熱を促進し、手で掴む所やテーブルに接する把手４,高台３の温度を速やかに下げる役目を担う。
【００１２】
鉄分含有被膜層６は、原料に鉄化合物(鉄元素)を含有する薄い層で、食器本体１の窪み表面１ｂ側に膜状に設けられる。前記原料主成分にフェライトを含有する。フェライトとは、鉄酸化物の総称で、一般に金属イオンをＭとして、「ＭＯ・Ｆｅ２Ｏ３の組成で表すことができる。磁性に特徴を有し、化合する金属によって磁性特性が変化する。食べ物Ｆを収容する窪みＨＷがある器の内面に、すなわち窪み表面１ｂ側に鉄分含有被膜層６が設けられる。材料に鉄元素を含むことで、電子レンジのマイクロ波で鉄分含有被膜層６が発熱するようになっている。電子レンジにかけた時に、鉄分含有被膜層６に発熱作用が働く。
【００１３】
電子レンジでは、マイクロ波の照射により、食べ物Ｆの内部の分子にエネルギを与えて加熱する。マイクロ波を照射すると、極性のある水分子を繋ぐ振動子がマイクロ波を吸収して振動,回転し、温度が上がる。電磁波が透過する陶磁器は直接的に加熱されることはない。ここで、本考案者は、金属について鋭意研究し、食器本体１に係る窪み表面１ｂ側への被膜層で、材料主成分に鉄元素、フェライトを含有する鉄分含有被膜層６が堅牢に形成され、且つ電子レンジにかけた時に有効に発熱することを見い出し、本考案に辿り着いた。原料の主成分がフェライトであり、さらに、鉄分含有被膜層６の原料に砂鉄を用いることが有効であることを突き止めた。砂鉄は岩石中の磁鉄鉱やチタン鉄鉱などが岩石の崩壊によって流され、河床,湖底,海底などに堆積したものとされる。砂鉄とは、鉄や酸化鉄が砂状,粉末状になったものをいうが、本考案の砂鉄は粉末状(例えば２００メッシュ)のものをいう。磁鉄鉱を含むため磁石に吸い付く。鉄元素のなかでも砂鉄が特に有効である理由は定かでないが、本考案者は種々の実験によってこれを確認している。砂鉄が３０〜８０重量部で、その他が酸化第一鉄粉末と酸化第二鉄粉末と接着剤である材料を用いて、鉄分含有被膜層６が膜状に設けられると、特に有効であることを確かめた。
【００１４】
また、鉄分含有被膜層６が、前記鉄化合物の粉末(砂鉄,フェライト粉末)に、これよりも少ない重量の接着剤材料を加えて泥漿にした原料が好ましくなることを、実験確認した。焼成により食器本体１への鉄分含有被膜層６の結合が、接着剤材料の働きで一体強化が図られると考えられる。鉄分含有被膜層６に、砂鉄が３０〜８０重量部で、これに酸化第一鉄粉末と酸化第二鉄粉末と前記接着剤材料とを加えて１００重量部とし、さらに水を添加して泥漿にした原料が用いられると、接着剤材料,水の存在で、鉄分含有被膜層６の作製も容易になり一層好ましくなる。焼成により用機本体１への鉄分含有被膜層６が一体強化され、被膜層の鉄分含有率が高くても品質的に安定した鉄分含有被膜層６が得られる。
【００１５】
前記接着剤材料は、既述のごとく、食器本体１への鉄分含有被膜層６の形成のために、さらに鉄分含有被膜層６中の鉄化合物と陶磁器製食器本体１とを焼成により一体化させるために使われる材料である。接着剤材料の接着剤には、シリカ系接着剤や珪酸ナトリウムなどの無機系接着剤や、天然系接着剤と合成接着剤とに分けられる有機系接着剤がある。天然系接着剤には膠やデンプン系接着剤等があり、合成系接着剤にはアクリル樹脂系接着剤やエポキシ樹脂系接着剤等がある。鉄化合物の粉末に接着剤材料を加えた本考案の原料用接着剤材料には、ＣＭＣ(カルボキシメチルセルロース)糊の糊剤とペタライトとを含有するのが好ましい。接着剤材料にＣＭＣ糊が含まれることによって、鉄分含有被膜層６中の鉄化合物比率が高くなっても、焼成による食器本体１への該鉄分含有被膜層６の一体化を容易にする。鉄分含有被膜層６の厚みを３mm近くに厚くしても、鉄分含有被膜層６を食器本体１に確実に固定一体化できるようになる。ＣＭＣ糊が鉄化合物と陶磁器製食器本体１との焼成一体化に優れ、さらに、ペタライトを含有することによって、鉄分含有被膜層６の耐熱性を向上させ、高温使用される鉄分含有被膜層６が安定保持されるようになる。
【００１６】
本実施形態の鉄分含有被膜層６は、食器本体１の窪み表面１ｂ側に、具体的には底壁部２１の内面２１ｂ及び側壁部２２の内面２２ｂに、例えば次のようにして形成される。砂鉄３０〜８０重量部、酸化第一鉄粉末０.１〜１０重量部、酸化第二鉄粉末０.１〜１０重量部の各粉体に接着剤材料を加えて、全体が１００重量部になるようにして、これに水を加えてペースト状(泥漿)の鉄分含有被膜層６用原料とする。
ペースト状の該鉄分含有被膜層６用原料を、窪みＨＷのある前記陶磁器製食器本体１の窪み表面１ｂ側に、０.１mm〜３mmの厚み範囲で膜状にスプレー塗布(又は刷毛塗り)等で塗布し乾燥させて、鉄分含有被膜層６が形成される。鉄分含有被膜層６を０.１mm〜３mmの厚み範囲で形成すると、電子レンジによる効率的な加熱調理が可能になる。ここで、本考案でいう「鉄分含有被膜層６を０.１mm〜３mmの厚み」に係る厚みは、焼成にかける前の鉄分含有被膜層６の厚みを指し、食器本体の窪み表面１ｂ側に鉄分含有被膜層６が膜状に形成される膜厚をいう。
【００１７】
本実施形態はコーティング層７をさらに具備する。鉄分含有被膜層６に加え、この表面に、釉薬で膜状に設けられるコーティング層７をさらに備えて、焼成により、該鉄分含有被膜層６に該コーティング層７が被覆一体化するよう構成する。コーティング層７の被覆によって、鉄分含有被膜層６が保護され好適となる。鉄分含有被膜層６の表面に凹凸ができても、コーティング層７が覆って滑らかな平滑面を形成する。
【００１８】
釉薬は陶磁器素地の表面を覆うガラス質の材料をいい、成形された食器本体１等の焼き物にかけ、一般的には１０００℃以上の温度で焼成することで、表面にガラス状のコーティングをするために液体である。コーティング層７に通常の釉薬を用いることができるが、ここではペタライト含有の耐熱釉薬で透明のものを用いている。ペタライト,粘土,石英,長石等が添加されたガラス質の溶液とする。勿論、公知のペタライト含有の耐熱釉薬を使用することもできる。前記陶磁器製食器本体１に前記鉄分含有被膜層６を塗布して乾燥させたその鉄分含有被膜層６の表面に、釉薬で膜状に設けられるコーティング層７がさらにスプレー等により施され、その後、焼成により、鉄分含有被膜層６にコーティング層７が被覆一体化する電子レンジ併用食器Ａができる。焼成によって、釉薬のコーティング層７が鉄分含有被膜層６の表面に薄い膜をなし、食器本体１の吸水を防ぎ光沢を帯びる。
尚、コーティング層７による上述の作用効果は得られないが、コーティング層７を省くことができる。図４のごとく、鉄分含有被膜層６が塗布された陶磁器製食器本体１を乾燥させ、焼成により該食器本体１に鉄分含有被膜層６を一体化させて、電子レンジのマイクロ波で鉄分含有被膜層６が発熱する電子レンジ併用食器Ａになる。
【００１９】
（２）実施形態２
本実施形態は、図５〜図９ごとくの電子レンジ併用食器Ａで、図５は図２に対応する電子レンジ併用食器の縦断面図、図６は図５の右側コーナ部の拡大図、図７は図６に代わる他態様の拡大図、図８は対比試験に用いた別態様の電子レンジ併用食器の概略縦断面図、図９は対比試験に用いた従来形食器の概略縦断面図である。尚、図面を判り易くするため、連結層５,鉄分含有被膜層６,コーティング層７を強調して、それらの厚みを大きく描く。
【００２０】
電子レンジ併用食器Ａは、食器本体１と連結層５と鉄分含有被膜層６とコーティング層７とを具備する。
食器本体１は、材料にペタライトを含有して、食べ物Ｆを収容する窪みＨＷがある器に成形された上面開口の容器主部になっている。その形状,構成は実施形態１と同じであり、その説明を省く。鉄分含有被膜層６とコーティング層７についても、その形状,構成は実施形態１と同じであり、その説明を省く。実施形態１と同一符号は同一又は相当部分を示す。
【００２１】
連結層５は、食器本体１と鉄分含有被膜層６との間に介在させて、食器本体１の窪み表面１ｂ側に釉薬で膜状に設けられる層である。連結用釉薬によって、食器本体１と鉄分含有被膜層６との接合強化が図られる。連結層５の釉薬はコーティング層７を形成する釉薬と同じものを用いることができる。本実施形態も実施形態１で述べたコーティング層７用釉薬を使用し、その詳細説明を省く。
【００２２】
本電子レンジ併用食器Ａは、例えば次のようにして造られる。まず、材料にペタライトを含有して、食べ物Ｆを収容する窪みＨＷがある上面開口の陶磁器製食器本体１を成形する。次いで、食器本体１の窪み表面１ｂ側に釉薬(好ましくはペタライト含有の耐熱釉薬)で膜状に連結層５を設けて、これを乾燥させる。食器本体１の窪み表面１ｂにスプレー塗布等で、所定厚みの連結層５が形成される。尚、図５は、食器本体１の窪み表面１ｂ側だけでなく窪み表面１ｂ以外の外側表面１ａにも連結層５を形成するが、連結層５は食器本体１と鉄分含有被膜層６との接合強化させるために用いており、食器本体１と鉄分含有被膜層６との間に連結層５を介在させれば足りる。
続いて、食器本体１の窪み表面１ｂ側で、連結層５に上重ねするように鉄分含有被膜層６を膜状に形成し、これを乾燥させる。その後、鉄分含有被膜層６の表面に、釉薬(好ましくはペタライト含有の耐熱釉薬)でコーティング層７を膜状に設ける。しかる後、焼成により、連結層５を介して食器本体１に鉄分含有被膜層６を一体化させ、且つ鉄分含有被膜層６にコーティング層７を被覆一体化させる。図５,図６ごとくの所望の電子レンジ併用食器Ａが完成する。
【００２３】
斯かる電子レンジ併用食器Ａは、食器本体１の窪み表面１ｂに連結層５が膜状に形成され、該連結層５上に鉄分含有被膜層６が膜状に形成され、さらに該鉄分含有被膜層６上にコーティング層７が形成されて、焼成により、食器本体１に連結層５を介して鉄分含有被膜層６が一体化し、且つ鉄分含有被膜層６にコーティング層７が被覆一体化する構成となっている。斯かる構成によって、鉄分含有被膜層６がマイクロ波を吸収して発熱し、電子レンジによる加熱調理ができる電子レンジ併用食器Ａとなる。鉄分含有被膜層６の被膜層厚みが０.１mm〜３mmの範囲で設けられて、電子レンジによる効率的な加熱調理を可能とする。鉄分含有被膜層６は、通常、連結層５,コーティング層７に比べ、その厚みが厚く設けられる。他の構成は実施形態１と同様で、その説明を省く。
【００２４】
尚、コーティング層７による作用効果は得られないが、図７のごとく、陶磁器製食器本体１の窪み表面１に形成された連結層５に鉄分含有被膜層６を積層した段階にとめて、焼成により該食器本体１に該鉄分含有被膜層６を一体化させて、電子レンジのマイクロ波で鉄分含有被膜層６が発熱する電子レンジ併用食器Ａとすることもできる。
【００２５】
（実施例）
次に、量産向け皿形状の食器本体１を用いて、鉄分含有被膜層６を形成した本考案品と、鉄分含有被膜層６の存在しない従来品９との対比試験を行った。
図８が本考案品で、図９が従来品９である。二枚の同じ皿形状からなるペタライト含有食器本体１の窪み表面１ｂ側に釉薬の連結層５を形成した。そして、一つを連結層５がそのままコーティング層７を担う従来品９用とし、焼成により、食器本体１に該連結層５を一体化した。
別の一つは、連結層５の上に鉄分含有被膜層６を形成した。鉄分含有被膜層６は、鉄化合物の粉末(ここでは、砂鉄と酸化第一鉄粉末と酸化第二鉄粉末とを使用)に、これよりも少ない重量の接着剤材料を加えて泥漿にした原料を、連結層５上に塗布して膜状に形成した。接着剤材料はＣＭＣ糊の糊剤とペタライトとを含有し、鉄分含有被膜層６の膜厚(厚み)は２mm程とした。そうして、焼成により、連結層５を介して食器本体１に鉄分含有被膜層６を一体化し、本考案品を完成させた。
本考案品と従来品とを、同じ５００Ｗ用電子レンジで４分間加熱し、食器本体１の窪み表面１ｂの温度を測定した。測定結果は、従来品が１０２℃であるのに対し、本考案品は２８９℃であった。本考案品の窪みＨＷ以外の箇所にあたる底壁部２１の外面温度は１０２℃であった。そして、両者とも電子レンジによる割れの発生はなかった。
【００２６】
（３）効果
こうように構成した電子レンジ併用食器Ａは、原料に鉄化合物を含有して、鉄分含有被膜層６が食器本体１の窪み表面１ｂ側に膜状に形成されるので、マイクロ波により鉄などの磁性体が発熱しやすいことから、電子レンジにかけると、鉄分含有被膜層６が発熱する。通常食器として使用できる他、電子レンジでの調理加熱用に使用できる。鉄分含有被膜層６は、食べ物Ｆが収容される食器本体１の窪み表面１ｂ側に設けられているので、食べ物接触面Ａ１が高温になり、効率的な加熱調理が可能になる。鉄分含有被膜層６に用いられる原料の主成分がフェライトであると、他の磁性材料に比べて、低コストで電子レンジ併用食器Ａを造ることができる。また、原料に砂鉄が用いられると、低コストにして、鉄分含有被膜層６の被膜層が安定して得られるようになる。
食器本体１の窪み表面１ｂ以外の外側表面１ａには鉄分含有被膜層６が存在しないことから、内面側に比べると温度が上昇せず、熱くならない。電子レンジからの食器の取出しが楽になり、火傷しないようになる。電子レンジによる加熱調理が円滑に進むだけでなく、安全性にも優れる。不必要な電子レンジ併用食器Ａの外側部分まで加熱するエネルギロスもない。
また、本電子レンジ併用食器Ａは、焼成により食器本体１に一体化される鉄分含有被膜層６が電子レンジのマイクロ波で発熱するので、別体構成の鉄板等を食器本体１内に載置するのと違って、使い勝手が良くなる。陶磁器製食器本体１が材料にペタライトを含有して成形されるので、高温に強い耐熱食器になり、電子レンジの加熱調理だけでなく直火使用にも対応できる。
【００２７】
鉄分含有被膜層６が、鉄化合物の粉末(フェライト粉末,砂鉄)に、これよりも少ない重量の接着剤材料を加えた原料を、食器本体１の窪み表面１ｂ側に塗布して膜状に形成されると、鉄分含有率の高い被膜層の形成が可能になるので、鉄分含有率が高い分、食べ物Ｆが収容される食器本体１の窪み表面１ｂをより高い温度に効果的に発熱させることができる。鉄化合物の粉末に接着剤材料を加えて泥漿にした原料を食器本体１に塗布して、鉄分含有被膜層６が形成されると、泥漿原料であることから鉄分含有被膜層６を膜状に形成するのが容易になり、且つ鉄化合物の粉末と接着剤材料とを均質混合でき、品質の高い鉄分含有被膜層６を形成できる。
さらに、上記原料の主成分がフェライトであり、上記接着剤材料がＣＭＣ糊の糊剤とペタライトとを含有すると、鉄分含有被膜層６中の鉄化合物比率が高くなっても、ＣＭＣ糊で焼成による食器本体１への鉄分含有被膜層６の一体化を強固なものにする。鉄分含有被膜層６の厚みを３mm近くに厚くしても、鉄分含有被膜層６を食器本体１に固着一体化できる。また、接着剤材料にペタライトを含有することによって、鉄分含有被膜層６も耐熱仕様になり、高温使用される鉄分含有被膜層６の耐久性が高まる。
【００２８】
さらにいえば、砂鉄が３０〜８０重量部で、これに酸化第一鉄粉末と酸化第二鉄粉末と接着剤材料とを加えて１００重量部とし、さらに水を添加して泥漿にした原料を、食器本体１の窪み表面１ｂ側に塗布して、鉄分含有被膜層６が膜状に形成されると、鉄分含有被膜層６を膜状に形成するのがより一層容易になり、且つ高品質の鉄分含有被膜層６を安定製造できるようになる。
【００２９】
加えて、食器本体１と鉄分含有被膜層６との間に介在させて、食器本体１の窪み表面１ｂ側に釉薬で膜状に設けられる連結層５を備え、焼成により、連結層５を介して食器本体１に鉄分含有被膜層６が一体化されると、連結層５が接合強化層になる。食器本体１に鉄分含有被膜層６を連結層５を介してより強固に結合一体化できるようになる。食器本体１からの鉄分含有被膜層６の剥がれを阻止し、電子レンジ併用食器Ａの耐久性を一段と向上させることができる。釉薬に耐熱釉薬が用いられると、高温にも十分対応できる。
そして、接着剤材料や連結層５の存在で、鉄分含有被膜層６が３mmまで厚みを増しても食器本体１に円滑且つ確実に固定一体化できる。歩留りも向上にも役立つ。食器本体１に、該鉄分含有被膜層６が、その被膜層厚みを０.１mm〜３mmの範囲にして一体化できるようになり、厚みを変えることによって電子レンジによる加熱調理の上昇温度が多種多様の製品を提供できる。ある程度厚みのある鉄分含有被膜層６の電子レンジ併用食器Ａとすれば、鉄分含有率が高く且つ厚みのある分、食器本体１の窪み表面１ｂ側だけをより迅速に高温にでき、加熱調理の時間短縮につながり、料理に打ってつけの優れ物になる。
【００３０】
また、鉄分含有被膜層６の表面に、釉薬で膜状に設けられるコーティング層７をさらに具備し、焼成により、鉄分含有被膜層６にコーティング層７が被覆一体化すると、食器本体１からの鉄分含有被膜層６の剥離をコーティング層７が護る。コーティング層７が鉄分含有被膜層６を覆って食器本体１に合体するので、本電子レンジ併用食器Ａの機械的強度を一層強くする。勿論、釉薬本来の特徴を生かし、鉄分含有被膜層６の表面に凹凸ができても、コーティング層７が滑らかに覆って表面を平滑にし、汚れを防ぐと共に外観の品質向上を果たす。水や化学的薬品に対する抵抗性を高める。
【００３１】
尚、本考案においては前記実施形態に示すものに限られず、目的,用途に応じて本考案の範囲で種々変更できる。食器本体１,連結層５,鉄分含有被膜層６,コーティング層７等の形状,大きさ,個数,材質等は用途に合わせて適宜選択できる。例えば、実施形態は食器本体１を皿形状としたが、碗形状等とすることもできる。
【符号の説明】
【００３２】
１              食器本体
１ｂ            窪み表面
５              連結層
６              鉄分含有被膜層
７              コーティング層
Ａ              電子レンジ併用食器
Ｆ              食べ物
ＨＷ            窪み
ＭＲ            電子レンジ
【図１】
0003164085.tif 000003
【図２】
0003164085.tif 000004
【図３】
0003164085.tif 000005
【図４】
0003164085.tif 000006
【図５】
0003164085.tif 000007
【図６】
0003164085.tif 000008
【図７】
0003164085.tif 000009
【図８】
0003164085.tif 000010
【図９】
0003164085.tif 000011